PROCESS FOR THE RECOVERY OF PRECIOUS METALS FROM USED AND/OR DEFECTIVE CATALYTIC CARRIERSProcess for recovering precious metals from catalytic carriers comprising at least the following stages:  Stage 1: treatment of the carriers with at least one aqueous composition Stage 2: treatment of the carriers with an acid solution containing at least sulphuric acid but weak in nitric acid Stage 3: treatment of the carriers with an acid solution containing nitric acid and hydrochloric acid.Process for the recovery of precious metals from used and/or defective catalytic carriers, this process comprising at least the preparation of an acid solution containing at least one precious metal chosen from gold, platinum, palladium and rhodium, or mixtures of these from used and/or defective catalytic carriers, said solution being weak in aluminium, iron, zinc, calcium and magnesium and being suitable or adapted for use, optionally after a refining stage, to add to a carrier at least one deposit or layer, catalytic or capable of becoming catalytic, based on at least one of said precious metals, the said process comprising at least the following stages: Stage 1: treatment of used and/or defective catalytic carriers with at least an aqueous and/or alcoholic composition, optionally in the form of vapour, or partially in the form of vapour to at least partially imbibe the catalytic carriers with said aqueous and/or alcoholic solution; Stage 2: treatment of carriers at least partially imbibed with said aqueous and/or alcoholic composition with an acid solution containing at least sulphuric acid but weak in nitric acid and optionally weak in hydrochloric acid; Stage 3: washing the carriers treated with said acid solution containing at least sulphuric acid and weak in nitric acid with an aqueous and/or alcoholic composition weak in sulphuric acid and nitric acid; optionally a Stage 3b is for draining and/or drying of the washed carriers; Stage 4: treatment of carriers which have been treated with the said acid solution containing at least sulphuric acid and weak in nitric acid and washed with an aqueous and/or alcoholic composition weak in sulphuric acid and nitric acid, optionally after a draining and/or drying stage, in an acid bath containing at least nitric acid and hydrochloric acid, said acid bath including at least 10% by weight, advantageously at least 25% by weight and preferably after at least 35% by weight of nitric acid and at least 5% by weight of hydrochloric acid, the said bath being subjected to agitation by ultrasound; Stage 5: when the concentration in the acid bath of one or more precious metals is higher than a minimum value, optionally after a stage to adjust the content in the bath of one or more precious metals or one or more other elements, treatment at least chemically, and in particular thermally, of at least a part of the bath to lower the contents of chlorine and chlorides in the bath, by transforming the metal chlorides present in the treated part of the bath into nitrate and/or nitric and/or nitrous compounds of said metals, whereby reducing its content of hydrochloric acid to less than 1% by weight and forming a bath weak in hydrochloric acid; optionally a Stage 6: adjustment of pH and/or the content of one or more precious metals and/or other additives to the bath weak in hydrochloric acid in order to form the solution suitable for use in a process for adding to a carrier at least one coating, catalytic or capable of becoming catalytic, based on at least one of the said precious metals optionally a Stage 7: treatment of one or more carrier, in particular of the ceramic and/or metallic type, with the bath solution weak in hydrochloric acid, optionally after adjustment of its pH and/or its content in one or more precious metals and/or other additives, to imbibe or deposit on and/or in the said carrier at least one deposit or layer containing at least one or more precious metals, followed by at least one fixing stage of said precious metals on and/or in the said carriers and/or by a stage for the activation of said precious metal(s).
사용된 촉매 담체 및/또는 결함 있는 촉매 담체로부터 귀금속을 회수하는 방법적어도 다음 단계를 포함하는 촉매 담체로부터 귀금속을 회수하는 방법: 단계 1: 적어도 하나의 수성 조성물로 담체의 처리 단계 2: 적어도 황산을 함유하지만 질산에 약한 산 용액으로 담체를 처리 단계 3: 질산 및 염산을 포함하는 산성 용액으로 담체를 처리한다.사용된 촉매 담체 및/또는 결함 있는 촉매 담체로부터의 금, 백금, 팔라듐 및 로듐에서 선택된 적어도 하나의 귀금속, 또는 이들의 혼합물을 함유하는 산 용액을 제조하는 단계를 적어도 포함하고, (상기 산 용액은 알루미늄, 철, 아연, 칼슘 및 마그네슘이 희박하고, 경우에 따라 정제 단계 후, 적어도 하나의 상기 귀금속들을 기반으로 하여, 촉매성을 띄거나 촉매성이 될 수 있는 적어도 하나의 침착물 또는 코팅을 담체에 첨가하는데 사용하기에 적합하다)적어도 하기 단계들을 포함하는, 사용된 촉매 담체 및/또는 결함 있는 촉매 담체로부터 귀금속을 회수하는 방법:- (1) 사용된 촉매 담체 및/또는 결함 있는 촉매 담체를, 가능하다면 증기 형태 또는 부분적으로 증기 형태인 적어도 하나의 수성 및/또는 알콜 조성물, 바람직하게는 수성 및/또는 알콜 용액으로 처리하여, 촉매 담체에 상기 수성 및/또는 알콜 용액을 적어도 부분적으로 흡수시키는 단계;- (2) 상기 수성 및/또는 알콜 조성물이 적어도 부분적으로 흡수된 담체를, 적어도 황산을 함유하나, 질산은 희박하고 바람직하게는 염산도 희박한, 산 용액으로 처리하는 단계;- (3) 적어도 황산을 함유하고 질산이 희박한 상기 산 용액으로 처리된 촉매 담체를, 황산 및 질산이 희박한 수성 및/또는 알콜 조성물로 세척하는 단계;- (3-2) 경우에 따라, 세척된 담체를 배수 및/또는 건조하는 단계;- (4) 적어도 황산을 함유하고 질산이 희박한 상기 산 용액으로 처리되고, 황산 및 질산이 희박한 수성 및/또는 알콜 조성물로 세척된 담체를, 적용 가능하다면 배수 및/또는 건조 단계 후에, 적어도 질산 및 염산을 함유하는 산 배스에서 처리하는 단계(상기 산 배스는 적어도 10 중량%의 질산 및 적어도 5 중량%의 염산을 함유하고, 초음파에 의해 교반을 거친다);- (5) 하나 이상의 귀금속의 산 배스에서의 농도가 최소값 보다 높은 경우, 경우에 따라, 하나 이상의 귀금속 또는 하나 이상의 다른 원소들의 배스에서의 함량을 조정하는 단계 후에, 처리용 배스를 적어도 부분적으로 제거하고, 이를 적어도 화학적으로, 특히 화학적 및 열적으로 처리하여, 배스 내의 염소 및 클로라이드의 함량을 낮추고, 배스 내에 존재하는 금속 클로라이드를 상기 금속들의 니트레이트 및/또는 니트릭 및/또는 니트로스 화합물로 변환시켜, 염산의 함량이 1 중량% 미만으로 존재하여 염산이 희박한 배스를 형성하는 단계;- (6) 경우에 따라, 염산이 희박한 배스의 pH 및/또는 하나 이상의 귀금속 및/또는 기타 첨가제의 함량을 조정하여, 상기 귀금속의 적어도 하나를 기반으로 하여, 촉매성을 띄거나 촉매성이 될 수 있는 적어도 하나의 코팅을 담체에 추가하는 공정에 사용하기에 적합한 용액을 형성하는 단계; 및- (7) 경우에 따라, 하나 이상의 담체(들), 특히 세라믹 및/또는 금속 타입의 담체(들)을, 바람직하게는 배스의 pH 및/또는 하나 이상의 귀금속 및/또는 기타 첨가제의 함량을 조정한 후, 염산이 희박한 배스 용액으로 처리하여, 적어도 하나 이상의 귀금속을 함유하는 침착물 또는 층, 바람직하게는 적어도 하나 이상의 귀금속을 함유하는 층을 상기 담체상 및/또는 그 안에 흡수 또는 침착시킨 후, 상기 담체상 및/또는 그 안의 상기 귀금속들을 고정하는 적어도 하나의 단계 및/또는 상기 귀금속(들)을 활성화시키는 단계를 포함하는, 사용 및/또는 결함이 있는 촉매 담체로부터 귀금속을 회수하는 공정.